(57)【要約】本発明は、電子材料、光学材料、電子光学材料、または触媒担持体として用いるためのシルセスキオキサン誘導体（ＰＳＱ誘導体）およびその製造方法に関する。既存のＰＳＱ誘導体には、一般的な有機重合体との相溶性が悪いというの問題点がある。本発明は、一般的な有機重合体との相溶性が改善された新規なＰＳＱ誘導体およびこれを短時間かつ低コストで製造するための方法を提供する。本発明のＰＳＱ誘導体は式（１）で示され、一般的な有機重合体に対して難燃性、耐熱性、耐候性、耐光性、電気絶縁性、表面特性、硬度、力学的強度、耐薬品性などを向上させるための添加剤として利用できる。2004024741.tif 000024式（１）において、Ｒは水素、アルキル、アリールまたはアリールアルキルである；Ｙの少なくとも１つは式（２）で示される基であり、Ｙの残りは水素である；式（２）において、Ｒ１およびＲ２は独立してＲと同様に定義される基である；そして、Ｚは官能基またはその官能基を有する基であることが好ましい。
2004024741.tif 000002
【特許請求の範囲】
【請求項１】
式（１）で示されるシルセスキオキサン誘導体。
2004024741.tif 000021
ここに、それぞれのＲは水素、炭素原子の数が１〜４５であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、置換もしくは非置換のアリール、および置換もしくは非置換のアリール基と任意の水素がフッ素で置き換えられてもよく、そして任意の−ＣＨ２−が−Ｏ−、−ＣＨ＝ＣＨ−またはシクロアルキレンで置き換えられてもよいアルキレン基とで構成されるアリールアルキルから独立して選択される基である；少なくとも１つのＹは式（２）で示される基から選択される基であり、残りのＹは水素である；そして、少なくとも２つのＹが式（２）で示される基であるとき、それらはは同一の基であってもよく、少なくとも２つの異なる基で構成されてもよい；
2004024741.tif 000022
ここに、Ｒ１およびＲ２は独立してＲと同様に定義される基である；そして、ＺはＲと同様に定義される基、官能基または官能基を有する基である。
【請求項２】
それぞれのＲが、水素、炭素原子の数が１〜４５であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、置換もしくは非置換のアリール、および置換もしくは非置換のアリール基と任意の水素がフッ素で置き換えられてもよく、そして任意の−ＣＨ２−が−Ｏ−、−ＣＨ＝ＣＨ−またはシクロアルキレンで置き換えられてもよいアルキレン基とで構成されるアリールアルキルから独立して選択される基であり、Ｒ１およびＲ２が独立してメチル、イソプロピル、ｔｅｒｔ−ブチルまたはフェニルであり、そしてＺがＲと同様に定義される基、官能基または官能基を有する基である、請求項１に記載のシルセスキオキサン誘導体。
【請求項３】
それぞれのＲが、水素、および炭素原子の数が１〜３０であり、任意の水素がフッ素で置き換えられてもよく、そして任意の−ＣＨ２−が−Ｏ−またはシクロアルキレンで置き換えられてもよいアルキルから独立して選択される基である、請求項２に記載のシルセスキオキサン誘導体。
【請求項４】
それぞれのＲが、炭素原子の数が２〜２０であり、任意の水素がフッ素で置き換えられてもよく、そして任意の−ＣＨ２−が−Ｏ−またはシクロアルキレンで置き換えられてもよいアルケニル、および炭素原子の数が１〜２０であり、任意の水素がフッ素で置き換えられてもよく、そして少なくとも１つの−ＣＨ２−がシクロアルケニレンで置き換えられるアルキルから独立して選択される基である、請求項２に記載のシルセスキオキサン誘導体。
【請求項５】
それぞれのＲが、任意の水素がハロゲンまたは１〜１０の炭素原子を有するアルキルで置き換えられてもよいフェニルおよびナフチルから独立して選択される基であり；フェニルの置換基であるアルキルにおいて、任意の水素がフッ素で置き換えられてもよく、そして任意の−ＣＨ２−が−Ｏ−、−ＣＨ＝ＣＨ−、シクロアルキレンまたはフェニレンで置き換えられてもよく；そして、フェニルが複数の置換基を有するときは、それらの置換基は同一の基であってもよいし異なる基であってもよい、請求項２に記載のシルセスキオキサン誘導体。
【請求項６】
それぞれのＲが、任意の水素がハロゲンまたは１〜１０の炭素原子を有するアルキルで置き換えられてもよいフェニル基と１〜１２の炭素原子を有するアルキレン基とで構成されるフェニルアルキルから独立して選択される基であり；フェニル基の置換基であるアルキルにおいて、任意の水素はフッ素で置き換えられてもよく、そして任意の−ＣＨ２−は−Ｏ−、−ＣＨ＝ＣＨ−、シクロアルキレンまたはフェニレンで置き換えられてもよく；そのアルキレン基において、任意の水素はフッ素で置き換えられてもよく、そして任意の−ＣＨ２−は−Ｏ−またはシクロアルキレンで置き換えられてもよく；そして、フェニル基が複数の置換基を有するときは、それらの置換基は同一の基であってもよいし異なる基であってもよい、請求項２に記載のシルセスキオキサン誘導体。
【請求項７】
それぞれのＲが、任意の水素がハロゲンまたは１〜１０の炭素原子を有するアルキルで置き換えられてもよいフェニル基と２〜１２の炭素原子を有するアルケニレン基とで構成されるフェニルアルケニルから独立して選択される基であり；フェニル基の置換基であるアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよく；そのアルケニレン基において、任意の水素はフッ素で置き換えられてもよく、そして任意の−ＣＨ２−は−Ｏ−またはシクロアルキレンで置き換えられてもよく；そして、フェニル基が複数の置換基を有するときは、それらの置換基は同一の基であってもよいし異なる基であってもよい、請求項２に記載のシルセスキオキサン誘導体。
【請求項８】
それぞれのＲが、炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてもよいアルキレンと基で構成されるフェニルアルキルおよびナフチルから独立して選択される基であり；そして、フェニルまたはフェニルアルキルのフェニル基が複数の置換基を有するときは、それらの置換基は同一の基であってもよいし異なる基であってもよい、請求項２に記載のシルセスキオキサン誘導体。
【請求項９】
すべてのＲが、炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてもよいアルキレン基とで構成されるフェニルアルキルおよびナフチルから選択される同一の基であり；そして、フェニルまたはフェニルアルキルのフェニル基が複数の置換基を有するときは、それらの置換基は同一の基であってもよいし異なる基であってもよい、請求項２に記載のシルセスキオキサン誘導体。
【請求項１０】
すべてのＲが、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてもよいアルキレン基とで構成されるフェニルアルキルおよびナフチルから選択される同一の基であり；そして、フェニルまたはフェニルアルキルのフェニル基が複数の置換基を有するときは、それらの置換基は同一の基であってもよいし異なる基であってもよい、請求項２に記載のシルセスキオキサン誘導体。
【請求項１１】
すべてのＲがフェニルである、請求項２に記載のシルセスキオキサン誘導体。
【請求項１２】
それぞれのＲが、水素、炭素原子の数が１〜４５であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、置換もしくは非置換のアリール、および置換もしくは非置換のアリール基と任意の水素がフッ素で置き換えられてもよく、そして任意の−ＣＨ２−が−Ｏ−、−ＣＨ＝ＣＨ−またはシクロアルキレンで置き換えられてもよいアルキレン基とで構成されるアリールアルキルから独立して選択される基であり；Ｒ１およびＲ２が独立してメチル、イソプロピル、ｔｅｒｔ−ブチルまたはフェニルであり；そして、Ｚが水素（Ｓｉに結合する）、ハロゲン、−ＯＨ、フッ素化アルキル、アルコキシ、カルボキシル、２−オキサプロパンジオイル、−ＣＯＯ−、−ＯＣＯ−、ポリアルキレンオキシ、オキシラニル、３，４−エポキシシクロヘキシル、オキセタニル、オキセタニレン、アルケニル、シクロアルケニル、−ＮＨ２、−ＮＨ−、−ＣＮ、−ＮＣＯ、−ＳＨおよび−ＰＨ２から選択される官能基、またはその官能基を有する基である、請求項１に記載のシルセスキオキサン誘導体。
【請求項１３】
それぞれのＲが、水素、および炭素原子の数が１〜３０であり、任意の水素がフッ素で置き換えられてもよく、そして任意の−ＣＨ２−が−Ｏ−またはシクロアルキレンで置き換えられてもよいアルキルから独立して選択される基である、請求項１２に記載のシルセスキオキサン誘導体。
【請求項１４】
それぞれのＲが、炭素原子の数が２〜２０であり、任意の水素がフッ素で置き換えられてもよく、そして任意の−ＣＨ２−が−Ｏ−またはシクロアルキレンで置き換えられてもよいアルケニルおよび炭素原子の数が１〜２０であり、任意の水素がフッ素で置き換えられてもよく、そして少なくとも１つの−ＣＨ２−がシクロアルケニレンで置き換えられるアルキルから独立して選択される基である、請求項１２に記載のシルセスキオキサン誘導体。
【請求項１５】
それぞれのＲが、任意の水素がハロゲンまたは１〜１０の炭素原子を有するアルキルで置き換えられてもよいフェニルおよびナフチルから独立して選択される基であり；フェニルの置換基であるアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよく；そして、フェニルが複数の置換基を有するときは、それらの置換基は同一の基であってもよいし異なる基であってもよい、請求項１２に記載のシルセスキオキサン誘導体。
【請求項１６】
それぞれのＲが、任意の水素がハロゲンまたは１〜１０の炭素原子を有するアルキルで置き換えられてもよいフェニル基と１〜１２の炭素原子を有するアルキレン基とで構成されるフェニルアルキルから独立して選択される基であり；フェニル基の置換基であるアルキルにおいて、任意の水素はフッ素で置き換えられてもよく、そして任意の−ＣＨ２−は−Ｏ−、−ＣＨ＝ＣＨ−、シクロアルキレンまたはフェニレンで置き換えられてもよく；そのアルキレン基において、任意の水素はフッ素で置き換えられてもよく、そして任意の−ＣＨ２−は−Ｏ−またはシクロアルキレンで置き換えられてもよく；そして、フェニル基が複数の置換基を有するときは、それらの置換基は同一の基であってもよいし異なる基であってもよい、請求項１２に記載のシルセスキオキサン誘導体。
【請求項１７】
それぞれのＲが、任意の水素がハロゲンまたは１〜１０の炭素原子を有するアルキルで置き換えられてもよいフェニル基と２〜１２の炭素原子を有するアルケニレン基とで構成されるフェニルアルケニルから独立して選択される基であり；フェニル基の置換基であるアルキルにおいて、任意の水素はフッ素で置き換えられてもよく、そして任意の−ＣＨ２−は−Ｏ−、−ＣＨ＝ＣＨ−、シクロアルキレンまたはフェニレンで置き換えられてもよく；そのアルケニレン基において、任意の水素はフッ素で置き換えられてもよく、そして任意の−ＣＨ２−は−Ｏ−またはシクロアルキレンで置き換えられてもよく；そして、フェニル基が複数の置換基を有するときは、それらの置換基は同一の基であってもよいし異なる基であってもよい、請求項１２に記載のシルセスキオキサン誘導体。
【請求項１８】
それぞれのＲが、炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてよいアルキレン基とで構成されるフェニルアルキルおよびナフチルから独立して選択される基であり；そして、フェニルまたはフェニルアルキルのフェニル基が複数の置換基を有するときは、それらの置換基は同一の基であってもよいし異なる基であってもよい、請求項１２に記載のシルセスキオキサン誘導体。
【請求項１９】
すべてのＲが、炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてもよいアルキレン基とで構成されるフェニルアルキルおよびナフチルから選択される同一の基であり；そして、フェニルまたはフェニルアルキルのフェニル基が複数の置換基を有するときは、それらの置換基は同一の基であってもよいし異なる基であってもよい、請求項１２に記載のシルセスキオキサン誘導体。
【請求項２０】
すべてのＲが、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてもよいアルキレン基とで構成されるフェニルアルキルおよびナフチルから選択される同一の基であり；そして、フェニルまたはフェニルアルキルのフェニル基が複数の置換基を有するときは、それらの置換基は同一の基であってもよいし異なる基であってもよい、請求項１２に記載のシルセスキオキサン誘導体。
【請求項２１】
すべてのＲがフェニルである、請求項１２に記載のシルセスキオキサン誘導体。
【請求項２２】
請求項１に記載の式（２）におけるＺがハロゲン化アルキルまたはハロゲン化アルキルを有する基である、請求項１〜２１のいずれか１項に記載のシルセスキオキサン誘導体。
【請求項２３】
請求項１に記載の式（２）におけるＺがアルケニル、またはアルケニル、−ＯＨ、カルボキシル、２−オキサプロパンジオイル、オキシラニル、３，４−エポキシシクロヘキシル、オキセタニル、オキセタニレンおよび−ＮＨ２のいずれかを有する基である、請求項１〜２１のいずれか１項に記載のシルセスキオキサン誘導体。
【請求項２４】
式（３）で示されるシルセスキオキサン誘導体を用いることを特徴とする、請求項１に記載のシルセスキオキサン誘導体の製造方法。
2004024741.tif 000023
ここに、Ｒは請求項１に記載の式（１）におけるＲと同一の意味を有し、Ｍは１価のアルカリ金属原子である。
【請求項２５】
請求項２３に記載のシルセスキオキサン誘導体を用いて得られる重合体。
【発明の詳細な説明】
【技術分野】  本発明はシルセスキオキサン誘導体およびその製造方法に関する。このシルセスキオキサン誘導体は、電子材料、光学材料、電子光学材料、または触媒担持体として用いることができ、一般的な有機重合体の特性を向上させるための添加剤としても利用できる。この特性の例は、難燃性、耐熱性、耐候性、耐光性、電気絶縁性、表面特性、硬度、力学的強度および耐薬品性である。
なお、本発明においては、３官能の加水分解性ケイ素化合物を加水分解し縮合させることによって得られる化合物の総称として、シルセスキオキサンを用いる。そして、以下の説明においては、シルセスキオキサンを記号ＰＳＱで示すことがある。
【背景技術】  ＰＳＱに関しては、これまで数多くの研究が行われてきた。Ｂａｎｅｙらの総説では、存在が確認されたＰＳＱの構造として、ラダー構造、完全縮合型構造、不完全縮合型構造および不定形構造が示されている（文献１）。完全縮合型構造は、複数の環状構造によって閉じた空間が形成される構造であり、その閉じた空間の形状は限定されていない。不完全縮合型構造は、完全縮合型構造の少なくとも１箇所以上が塞がれておらず、空間が閉じていない構造である。
Ｆｅｈｅｒ等は、シクロペンチルトリクロロシランまたはシクロヘキシルトリクロロシランをアセトン中で加水分解することにより、不完全縮合型構造のＰＳＱを得ている（文献２）。Ｓｈｃｈｅｇｏｌｉｋｈｉｎｅａ等は、フェニルトリブトキシシランをブタノール中で等モルの水酸化ナトリウムと等モルの水を用いて加水分解することにより、末端がＳｉ−Ｏ−Ｎａとなった環状四量体のＰＳＱを得ている（文献３）。
しかし、Ｓｈｃｈｅｇｏｌｉｋｈｉｎｅａ等の方法を用いて、完全縮合型構造または不完全縮合型構造を有するＰＳＱを合成した例は報告されていない。完全縮合型構造または不完全縮合型構造を有するＰＳＱのうち、容易に合成され、単離されている化合物の種類は多くない。その中でも市販されているものの数はさらに限定されている。最近では、完全縮合型構造または不完全縮合型構造を有するＰＳＱに、種々の官能基が導入されたＰＳＱ誘導体が、ハイブリッドプラスチック社より市販されており、多くの用途が提案されている（文献４）。
文献１：Ｃｈｅｍ．Ｒｅｖ．９５，１４０９（１９９５）
文献２：Ｏｒｇａｎｏｍｅｔａｌｌｉｃｓ，１０，２５５６（１９９１）
文献３：Ｏｒｇａｎｏｍｅｔａｌｌｉｃｓ，１９，１０７７（２０００）
文献４：ＰＯＳＳ  ＣＨＥＭＩＣＡＬ  ＣＡＴＡＬＯＧ，Ｈｙｂｒｉｄ  Ｐｌａｓｔｉｃｓ（Ｆｅｂ．２００１）
しかしながら、市販されているＰＳＱ誘導体の基本骨格は、ＳｉＯ３／２で示される結合状態以外の有機ケイ素基を有するものを含めて数種類に過ぎない。従って、完全縮合型構造または不完全縮合型構造を有するＰＳＱ誘導体を、広い用途において効果的に活用するためには、新規な骨格を有するＰＳＱ誘導体が提供されることが望ましい。従来と比べてより短時間で、かつより低コストで製造できることも重要である。さらに、既存のＰＳＱ誘導体には、一般的な有機重合体との相溶性がよくないという問題点があった。均一に混合することができなかったり、塗膜にした場合に白化したり、塗膜からブリードアウトすることがあるので、その添加量に限界があった。そのために、ＰＳＱに期待される特性を十分に付与できないものもあった。従って、ＰＳＱの用途を広げるためには、一般的な有機重合体との相溶性が改善される必要がある。本発明は、従来のＰＳＱ誘導体に関するこのような問題点を解決するために、新規なＰＳＱ誘導体およびこれを短時間かつ低コストで製造するための方法を提供する。
【発明の開示】
上記の課題は、下記の構成からなる本発明によって解決される。
［１］式（１）で示されるシルセスキオキサン誘導体。
2004024741.tif 000003
ここに、それぞれのＲは水素、炭素原子の数が１〜４５であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、置換もしくは非置換のアリール、および置換もしくは非置換のアリール基と任意の水素がフッ素で置き換えられてもよく、そして任意の−ＣＨ２−が−Ｏ−、−ＣＨ＝ＣＨ−またはシクロアルキレンで置き換えられてもよいアルキレン基とで構成されるアリールアルキルから独立して選択される基である；少なくとも１つのＹは式（２）で示される基から選択される基であり、残りのＹは水素である；そして、少なくとも２つのＹが式（２）で示される基であるとき、それらは同一の基であってもよく、少なくとも２つの異なる基で構成されてもよい；
2004024741.tif 000004
ここに、Ｒ１およびＲ２は独立してＲと同様に定義される基である；そして、ＺはＲと同様に定義される基、官能基または官能基を有する基である。
［２］それぞれのＲが、水素、炭素原子の数が１〜４５であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、置換もしくは非置換のアリール、および置換もしくは非置換のアリール基と任意の水素がフッ素で置き換えられてもよく、そして任意の−ＣＨ２−が−Ｏ−、−ＣＨ＝ＣＨ−またはシクロアルキレンで置き換えられてもよいアルキレン基とで構成されるアリールアルキルから独立して選択される基であり、Ｒ１およびＲ２が独立してメチル、イソプロピル、ｔｅｒｔ−ブチルまたはフェニルであり、そしてＺがＲと同様に定義される基、官能基または官能基を有する基である、［１］項に記載のシルセスキオキサン誘導体。
［３］それぞれのＲが、水素、および炭素原子の数が１〜３０であり、任意の水素がフッ素で置き換えられてもよく、そして任意の−ＣＨ２−が−Ｏ−またはシクロアルキレンで置き換えられてもよいアルキルから独立して選択される基である、［２］項に記載のシルセスキオキサン誘導体。
［４］それぞれのＲが、炭素原子の数が２〜２０であり、任意の水素がフッ素で置き換えられてもよく、そして任意の−ＣＨ２−が−Ｏ−またはシクロアルキレンで置き換えられてもよいアルケニル、および炭素原子の数が１〜２０であり、任意の水素がフッ素で置き換えられてもよく、そして少なくとも１つの−ＣＨ２−がシクロアルケニレンで置き換えられるアルキルから独立して選択される基である、［２］項に記載のシルセスキオキサン誘導体。
［５］それぞれのＲが、任意の水素がハロゲンまたは１〜１０の炭素原子を有するアルキルで置き換えられてもよいフェニルおよびナフチルから独立して選択される基であり；フェニルの置換基であるアルキルにおいて、任意の水素がフッ素で置き換えられてもよく、そして任意の−ＣＨ２−が−Ｏ−、−ＣＨ＝ＣＨ−、シクロアルキレンまたはフェニレンで置き換えられてもよく；そして、フェニルが複数の置換基を有するときは、それらの置換基は同一の基であってもよいし異なる基であってもよい、［２］項に記載のシルセスキオキサン誘導体。
［６］それぞれのＲが、任意の水素がハロゲンまたは１〜１０の炭素原子を有するアルキルで置き換えられてもよいフェニル基と１〜１２の炭素原子を有するアルキレン基とで構成されるフェニルアルキルから独立して選択される基であり；フェニル基の置換基であるアルキルにおいて、任意の水素はフッ素で置き換えられてもよく、そして任意の−ＣＨ２−は−Ｏ−、−ＣＨ＝ＣＨ−、シクロアルキレンまたはフェニレンで置き換えられてもよく；そのアルキレン基において、任意の水素はフッ素で置き換えられてもよく、そして任意の−ＣＨ２−は−Ｏ−またはシクロアルキレンで置き換えられてもよく；そして、フェニル基が複数の置換基を有するときは、それらの置換基は同一の基であってもよいし異なる基であってもよい、［２］項に記載のシルセスキオキサン誘導体。
［７］それぞれのＲが、任意の水素がハロゲンまたは１〜１０の炭素原子を有するアルキルで置き換えられてもよいフェニル基と２〜１２の炭素原子を有するアルケニレン基とで構成されるフェニルアルケニルから独立して選択される基であり；フェニル基の置換基であるアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよく；そのアルケニレン基において、任意の水素はフッ素で置き換えられてもよく、そして任意の−ＣＨ２−は−Ｏ−またはシクロアルキレンで置き換えられてもよく；そして、フェニル基が複数の置換基を有するときは、それらの置換基は同一の基であってもよいし異なる基であってもよい、［２］項に記載のシルセスキオキサン誘導体。
［８］それぞれのＲが、炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてもよいアルキレン基とで構成されるフェニルアルキルおよびナフチルから独立して選択される基であり；そして、フェニルまたはフェニルアルキルのフェニル基が複数の置換基を有するときは、それらの置換基は同一の基であってもよいし異なる基であってもよい、［２］項に記載のシルセスキオキサン誘導体。
［９］すべてのＲが、炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてもよいアルキレン基とで構成されるフェニルアルキルおよびナフチルから選択される同一の基であり；そして、フェニルまたはフェニルアルキルのフェニル基が複数の置換基を有するときは、それらの置換基は同一の基であってもよいし異なる基であってもよい、［２］項に記載のシルセスキオキサン誘導体。
［１０］すべてのＲが、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてもよいアルキレン基とで構成されるフェニルアルキルおよびナフチルから選択される同一の基であり；そして、フェニルまたはフェニルアルキルのフェニル基が複数の置換基を有するときは、それらの置換基は同一の基であってもよいし異なる基であってもよい、［２］項に記載のシルセスキオキサン誘導体。
［１１］すべてのＲがフェニルである、［２］項に記載のシルセスキオキサン誘導体。
［１２］それぞれのＲが、水素、炭素原子の数が１〜４５であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、置換もしくは非置換のアリール、および置換もしくは非置換のアリール基と任意の水素がフッ素で置き換えられてもよく、そして任意の−ＣＨ２−が−Ｏ−、−ＣＨ＝ＣＨ−またはシクロアルキレンで置き換えられてもよいアルキレン基とで構成されるアリールアルキルから独立して選択される基であり；Ｒ１およびＲ２が独立してメチル、イソプロピル、ｔｅｒｔ−ブチルまたはフェニルであり；そして、Ｚが水素（Ｓｉに結合する）、ハロゲン、−ＯＨ、フッ素化アルキル、アルコキシ、カルボキシル、２−オキサプロパンジオイル、−ＣＯＯ−、−ＯＣＯ−、ポリアルキレンオキシ、オキシラニル、３，４−エポキシシクロヘキシル、オキセタニル、オキセタニレン、アルケニル、シクロアルケニル、−ＮＨ２−ＮＨ−、−ＣＮ、−ＮＣＯ、−ＳＨおよび−ＰＨ２から選択される官能基、またはその官能基を有する基である、［１］項に記載のシルセスキオキサン誘導体。
［１３］それぞれのＲが、水素、および炭素原子の数が１〜３０であり、任意の水素がフッ素で置き換えられてもよく、そして任意の−ＣＨ２−が−Ｏ−またはシクロアルキレンで置き換えられてもよいアルキルから独立して選択される基である、［１２］項に記載のシルセスキオキサン誘導体。
［１４］それぞれのＲが、炭素原子の数が２〜２０であり、任意の水素がフッ素で置き換えられてもよく、そして任意の−ＣＨ２−が−Ｏ−またはシクロアルキレンで置き換えられてもよいアルケニルおよび炭素原子の数が１〜２０であり、任意の水素がフッ素で置き換えられてもよく、そして少なくとも１つの−ＣＨ２−がシクロアルケニレンで置き換えられるアルキルから独立して選択される基である、［１２］項に記載のシルセスキオキサン誘導体。
［１５］それぞれのＲが、任意の水素がハロゲンまたは１〜１０の炭素原子を有するアルキルで置き換えられてもよいフェニルおよびナフチルから独立して選択される基であり；フェニルの置換基であるアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよく；そして、フェニルが複数の置換基を有するときは、それらの置換基は同一の基であってもよいし異なる基であってもよい、［１２］項に記載のシルセスキオキサン誘導体。
［１６］それぞれのＲが、任意の水素がハロゲンまたは１〜１０の炭素原子を有するアルキルで置き換えられてもよいフェニル基と１〜１２の炭素原子を有するアルキレン基とで構成されるフェニルアルキルから独立して選択される基であり；フェニル基の置換基であるアルキルにおいて、任意の水素はフッ素で置き換えられてもよく、そして任意の−ＣＨ２−は−Ｏ−、−ＣＨ＝ＣＨ−、シクロアルキレンまたはフェニレンで置き換えられてもよく；そのアルキレン基において、任意の水素はフッ素で置き換えられてもよく、そして任意の−ＣＨ２−は−Ｏ−またはシクロアルキレンで置き換えられてもよく；そして、フェニル基が複数の置換基を有するときは、それらの置換基は同一の基であってもよいし異なる基であってもよい、［１２］項に記載のシルセスキオキサン誘導体。
［１７］それぞれのＲが、任意の水素がハロゲンまたは１〜１０の炭素原子を有するアルキルで置き換えられてもよいフェニル基と２〜１２の炭素原子を有するアルケニレン基とで構成されるフェニルアルケニルから独立して選択される基であり；フェニル基の置換基であるアルキルにおいて、任意の水素はフッ素で置き換えられてもよく、そして任意の−ＣＨ２−は−Ｏ−、−ＣＨ＝ＣＨ−、シクロアルキレンまたはフェニレンで置き換えられてもよく；そのアルケニレン基において、任意の水素はフッ素で置き換えられてもよく、そして任意の−ＣＨ２−は−Ｏ−またはシクロアルキレンで置き換えられてもよく；そして、フェニル基が複数の置換基を有するときは、それらの置換基は同一の基であってもよいし異なる基であってもよい、［１２］項に記載のシルセスキオキサン誘導体。
［１８］それぞれのＲが、炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてよいアルキレン基とで構成されるフェニルアルキルおよびナフチルから独立して選択される基であり；そして、フェニルまたはフェニルアルキルのフェニル基が複数の置換基を有するときは、それらの置換基は同一の基であってもよいし異なる基であってもよい、［１２］項に記載のシルセスキオキサン誘導体。
［１９］すべてのＲが、炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてもよいアルキレン基とで構成されるフェニルアルキルおよびナフチルから選択される同一の基であり；そして、フェニルまたはフェニルアルキルのフェニル基が複数の置換基を有するときは、それらの置換基は同一の基であってもよいし異なる基であってもよい、［１２］項に記載のシルセスキオキサン誘導体。
［２０］すべてのＲが、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてもよいアルキレン基とで構成されるフェニルアルキルおよびナフチルから選択される同一の基であり；そして、フェニルまたはフェニルアルキルのフェニル基が複数の置換基を有するときは、それらの置換基は同一の基であってもよいし異なる基であってもよい、［１２］項に記載のシルセスキオキサン誘導体。
［２１］すべてのＲがフェニルである、［１２］項に記載のシルセスキオキサン誘導体。
［２２］［１］項に記載の式（２）におけるＺがハロゲン化アルキルまたはハロゲン化アルキルを有する基である、［１］〜［２１］のいずれか１項に記載のシルセスキオキサン誘導体。
［２３］［１］項に記載の式（２）におけるＺがアルケニル、またはアルケニル、−ＯＨ、カルボキシル、２−オキサプロパンジオイル、オキシラニル、３，４−エポキシシクロヘキシル、オキセタニル、オキセタニレンおよび−ＮＨ２のいずれかを有する基である、［１］〜［２１］のいずれか１項に記載のシルセスキオキサン誘導体。
［２４］式（３）で示されるシルセスキオキサン誘導体を用いることを特徴とする、［１］項に記載のシルセスキオキサン誘導体の製造方法。
2004024741.tif 000005
ここに、Ｒは［１］項に記載の式（１）におけるＲと同一の意味を有し、Ｍは１価のアルカリ金属原子である。
［２５］［２３］項に記載のシルセスキオキサン誘導体を用いて得られる重合体。
以下の説明では、式（１）で示されるシルセスキオキサン誘導体を化合物（１）と表記することがある。式（３）で示される化合物を化合物（３）と表記することがある。他の式で示される化合物についても同様の表現法で表記することがある。本発明においては、アルキルおよびアルキレンはどちらも、直鎖の基であってもよく、分岐された基であってもよい。このことは、これらの基において任意の水素がハロゲンや環式の基などと置き換えられる場合も、任意の−ＣＨ２−が−Ｏ−、−ＣＨ＝ＣＨ−、シクロアルキレン、シクロアルケニレンなどで置き換えられる場合も同様である。本発明で用いる「任意の」は、位置のみならず個数も任意であることを示す。そして、複数の水素または−ＣＨ２−が置き換えられるときには、それぞれ異なる基で置き換えられてもよい。例えば、「アルキルにおいて任意の−ＣＨ２−は−Ｏ−または−ＣＨ＝ＣＨ−で置き換えられてもよい」と記述されるとき、このアルキルの定義範囲には、アルキル、アルコキシ、アルケニル、アルケニルオキシ、アルコキシアルキル、アルコキシアルケニル、アルケニルオキシアルキルなどが含まれる。このとき、アルコキシアルケニルにおけるアルコキシおよびアルケニレン、並びにアルケニルオキシアルキルにおけるアルケニルおよびアルキレンのいずれの基も、直鎖の基であってもよく、分岐された基であってもよい。なお、本発明において、任意の−ＣＨ２−が−Ｏ−で置き換えられると記述するときは、連続する複数の−ＣＨ２−は−Ｏ−で置き換えられない。
本発明のＰＳＱ誘導体は、式（１）で示される。
2004024741.tif 000006
式（１）において、それぞれのＲは水素、炭素数１〜４５のアルキル、置換もしくは非置換のアリールおよび置換もしくは非置換のアリールアルキルから独立して選択される基である。すべてのＲが同一の基であることが好ましいが、８個のＲが少なくとも２つの異なる基で構成されていてもよい。
８個のＲが異なる基で構成される場合の例は、少なくとも２つのアルキルで構成される場合、少なくとも２つのアリールで構成される場合、少なくとも２つのアラルキルで構成される場合、水素と少なくとも１つのアリールとで構成される場合、少なくとも１つのアルキルと少なくとも１つのアリールとで構成される場合、少なくとも１つのアルキルと少なくとも１つのアリールアルキルとで構成される場合、少なくとも１つのアリールと少なくとも１つのアリールアルキルとで構成される場合などである。これらの例以外の組み合わせでもよい。少なくとも２つの異なるＲを有する化合物（１）を製造する方法については後述する。
Ｒがアルキルであるとき、その炭素数は１〜４５である。好ましい炭素数は１〜３０である。より好ましい炭素数は１〜８である。そして、このアルキルの任意の水素はフッ素で置き換えられてもよく、任意の−ＣＨ２−は−Ｏ−、−ＣＨ＝ＣＨ−、シクロアルキレンまたはシクロアルケニレンで置き換えられてもよい。このようなアルキルの好ましい例は、炭素数１〜３０の非置換のアルキル、炭素数２〜２９のアルコキシアルキル、１つの−ＣＨ２−がシクロアルキレンで置き換えられる炭素数１〜８のアルキル、炭素数２〜２０のアルケニル、炭素数２〜２０のアルケニルオキシアルキル、炭素数２〜２０のアルキルオキシアルケニル、１つの−ＣＨ２−がシクロアルケニレンで置き換えられる炭素数１〜８のアルキル、およびここに挙げたそれぞれの基において任意の水素がフッ素で置き換えられる基である。シクロアルキレンおよびシクロアルケニレンにおいて、好ましい炭素数は３〜８であり、隣り合わない２つの炭素が架橋されてもよい。
炭素数１〜３０の非置換のアルキルの例は、メチル、エチル、プロピル、１−メチルエチル、ブチル、２−メチルプロピル、１，１−ジメチルエチル、ペンチル、ヘキシル、１，１，２−トリメチルプロピル、ヘプチル、オクチル、２，４，４−トリメチルペンチル、ノニル、デシル、ウンデシル、ドデシル、テトラデシル、ヘキサデシル、オクタデシル、エイコシル、ドコシル、およびトリアコンチルである。
炭素数１〜３０のフッ素化アルキルの例は、トリフルオロメチル、３，３，３−トリフルオロプロピル、ノナフルオロ−１，１，２，２−テトラヒドロヘキシル、トリデカフルオロ−１，１，２，２−テトラヒドロオクチル、ヘプタデカフルオロ−１，１，２，２−テトラヒドロデシル、パーフルオロ−１Ｈ，１Ｈ，２Ｈ，２Ｈ−ドデシル、およびパーフルオロ−１Ｈ，１Ｈ，２Ｈ，２Ｈ−テトラデシルである。
炭素数２〜２９のアルコキシアルキルの例は、３−メトキシプロピル、メトキシエトキシウンデシルおよび３−ヘプタフルオロイソプロポキシプロピルである。
１つの−ＣＨ２−がシクロアルキレンで置き換えられる炭素数１〜８のアルキルの例は、シクロヘキシルメチル、アダマンタンエチル、シクロペンチル、シクロヘキシル、２−ビシクロヘプチルおよびシクロオクチルである。シクロヘキシルは、メチルの−ＣＨ２−がシクロヘキシレンで置き換えられる例である。シクロヘキシルメチルは、エチルの−ＣＨ２−がシクロヘキシレンで置き換えられる例である。
炭素数２〜２０のアルケニルの例は、ビニル、２−プロペニル、３−ブテニル、５−ヘキセニル、７−オクテニル、１０−ウンデセニルおよび２１−ドコセニルである。
炭素数２〜２０のアルケニルオキシアルキルの例は、アリルオキシウンデシルである。
１つの−ＣＨ２−がシクロアルケニレンで置き換えられる炭素数１〜８のアルキルの例は、２−（３−シクロヘキセニル）エチル、５−（ビシクロヘプテニル）エチル、２−シクロペンテニル、３−シクロヘキセニル、５−ノルボルネン−２−イルおよび４−シクロオクテニルである。
式（１）におけるＲが置換もしくは非置換のアリールである場合の好ましい例は、任意の水素がハロゲンまたは１〜１０の炭素原子を有するアルキルで置き換えられてもよいフェニル、およびナフチルである。ハロゲンの好ましい例は、フッ素、塩素および臭素である。この１〜１０の炭素原子を有するアルキルにおいては、任意の水素はフッ素で置き換えられてもよく、任意の−ＣＨ２−は−Ｏ−、−ＣＨ＝ＣＨ−またはフェニレンで置き換えられてもよい。即ち、Ｒが置換もしくは非置換のアリールである場合の好ましい例は、フェニル、ナフチル、アルキルフェニル、アルキルオキシフェニル、アルケニルフェニル、少なくとも１つの−ＣＨ２−がフェニレンで置き換えられるアルキルを置換基として有するフェニル、およびここに挙げたそれぞれの基において任意の水素がハロゲンで置き換えられる基である。なお、本発明においては、特に断らずに単にフェニルと称するときは、非置換のフェニルを意味する。ナフチルは非置換のナフチルを意味する。
ハロゲン化フェニルの例は、ペンタフルオロフェニル、４−クロロフェニルおよび４−ブロモフェニルである。
アルキルフェニルの例は、４−メチルフェニル、４−エチルフェニル、４−プロピルフェニル、４−ブチルフェニル、４−ペンチルフェニル、４−ヘプチルフェニル、４−オクチルフェニル、４−ノニルフェニル、４−デシルフェニル、２，４−ジメチルフェニル、２，４，６−トリメチルフェニル、２，４，６−トリエチルフェニル、４−（１−メチルエチル）フェニル、４−（１，１−ジメチルエチル）フェニル、４−（２−エチルヘキシル）フェニルおよび２，４，６−トリス（１−メチルエチル）フェニルである。
アルキルオキシフェニルの例は、４−メトキシフェニル、４−エトキシフェニル、４−プロポキシフェニル、４−ブトキシフェニル、４−ペンチルオキシフェニル、４−ヘプチルオキシフェニル、４−デシルオキシフェニル、４−オクタデシルオキシフェニル、４−（１−メチルエトキシ）フェニル、４−（２−メチルプロポキシ）フェニルおよび４−（１，１−ジメチルエトキシ）フェニルである。
アルケニルフェニルの例は、４−ビニルフェニル、４−（１−メチルビニル）フェニルおよび４−（３−ブテニル）フェニルである。
少なくとも１つの水素が１〜１０の炭素原子を有するアルキルで置き換えられ、このアルキルの少なくとも１つの−ＣＨ２−がフェニレンで置き換えられるフェニルの例は、４−（２−フェニルビニル）フェニル、４−フェニルオキシフェニル、３−フェニルメチルフェニル、ビフェニルおよびターフェニルである。４−（２−フェニルビニル）フェニルは、エチルフェニルのエチル基において、１つの−ＣＨ２−がフェニレンで置き換えられ、もう１つの−ＣＨ２−が−ＣＨ＝ＣＨ−で置き換えられる例である。
水素の一部がハロゲンで置き換えられ、他の水素がアルキル、アルキルオキシまたはアルケニルで置き換えられるフェニルの例は、３−クロロ−４−メチルフェニル、２，５−ジクロロ−４−メチルフェニル、３，５−ジクロロ−４−メチルフェニル、２，３，５−トリクロロ−４−メチルフェニル、２，３，６−トリクロロ−４−メチルフェニル、３−ブロモ−４−メチルフェニル、２，５−ジブロモ−４−メチルフェニル、３，５−ジブロモ−４−メチルフェニル、２，３−ジフルオロ−４−メチルフェニル、３−クロロ−４−メトキシフェニル、３−ブロモ−４−メトキシフェニル、３，５−ジブロモ−４−メトキシフェニル、２，３−ジフルオロ−４−メトキシフェニル、２，３−ジフルオロ−４−エトキシフェニル、２，３−ジフルオロ−４−プロポキシフェニルおよび４−ビニル２，３，５，６−テトラフルオロフェニルである。
次に、式（１）におけるＲが置換もしくは非置換のアリールアルキルである場合の例を挙げる。アリールアルキルのアルキレン基において、任意の水素はフッ素で置き換えられてもよく、任意の−ＣＨ２−は−Ｏ−、−ＣＨ＝ＣＨ−、またはシクロアルキレンで置き換えられてもよい。アリールアルキルの好ましい例はフェニルアルキルである。このとき、フェニル基の任意の水素はハロゲンまたは１〜１０の炭素原子を有するアルキルで置き換えられてもよい。この１〜１０の炭素原子を有するアルキルにおいて、任意の水素はフッ素で置き換えられてもよく、任意の−ＣＨ２−は−Ｏ−、−ＣＨ＝ＣＨ−、シクロアルキレンまたはフェニレンで置き換えられてもよい。そして、アルキレン基の好ましい炭素数は１〜１２であり、より好ましい炭素数は１〜８である。
非置換のフェニルアルキルの例は、フェニルメチル、２−フェニルエチル、３−フェニルプロピル、４−フェニルブチル、５−フェニルペンチル、６−フェニルヘキシル、１１−フェニルウンデシル、１−フェニルエチル、２−フェニルプロピル、１−メチル−２−フェニルエチル、１−フェニルプロピル、３−フェニルブチル、１−メチル−３−フェニルプロピル、２−フェニルブチル、２−メチル−２−フェニルプロピル、および１−フェニルヘキシルである。
フェニル基の少なくとも１つの水素がフッ素で置き換えられるフェニルアルキルの例は、４−フルオロフェニルメチル、２，３，４，５，６−ペンタフルオロフェニルメチル、２−（２，３，４，５，６−ペンタフルオロフェニル）エチル、３−（２，３，４，５，６−ペンタフルオロフェニル）プロピル、２−（２−フルオロフェニル）プロピル、および２−（４−フルオロフェニル）プロピルである。
フェニル基の少なくとも１つの水素が塩素で置き換えられるフェニルアルキルの例は、４−クロロフェニルメチル、２−クロロフェニルメチル、２，６−ジクロロフェニルメチル、２，４−ジクロロフェニルメチル、２，３，６−トリクロロフェニルメチル、２，４，６−トリクロロフェニルメチル、２，４，５−トリクロロフェニルメチル、２，３，４，６−テトラクロロフェニルメチル、２，３，４，５，６−ペンタクロロフェニルメチル、２−（２−クロロフェニル）エチル、２−（４−クロロフェニル）エチル、２−（２，４，５−クロロフェニル）エチル、２−（２，３，６−クロロフェニル）エチル、３−（３−クロロフェニル）プロピル、３−（４−クロロフェニル）プロピル、３−（２，４，５−トリクロロフェニル）プロピル、３−（２，３，６−トリクロロフェニル）プロピル、４−（２−クロロフェニル）ブチル、４−（３−クロロフェニル）ブチル、４−（４−クロロフェニル）ブチル、４−（２，３，６−トリクロロフェニル）ブチル、４−（２，４，５−トリクロロフェニル）ブチル、１−（３−クロロフェニル）エチル、１−（４−クロロフェニル）エチル、２−（４−クロロフェニル）プロピル、２−（２−クロロフェニル）プロピル、および１−（４−クロロフェニル）ブチルである。
フェニル基の少なくとも１つの水素が臭素で置き換えられるフェニルアルキルの例は、２−ブロモフェニルメチル、４−ブロモフェニルメチル、２，４−ジブロモフェニルメチル、２，４，６−トリブロモフェニルメチル、２，３，４，５−テトラブロモフェニルメチル、２，３，４，５，６−ペンタブロモフェニルメチル、２−（４−ブロモフェニル）エチル、３−（４−ブロモフェニル）プロピル、３−（３−ブロモフェニル）プロピル、４−（４−ブロモフェニル）ブチル、１−（４−ブロモフェニル）エチル、２−（２−ブロモフェニル）プロピル、および２−（４−ブロモフェニル）プロピルである。
フェニル基の少なくとも１つの水素が１〜１０の炭素原子を有するアルキルで置き換えられるフェニルアルキルの例は、２−メチルフェニルメチル、３−メチルフェニルメチル、４−メチルフェニルメチル、４−デシルフェニルメチル、３，５−ジメチルフェニルメチル、２−（４−メチルフェニル）エチル、２−（３−メチルフェニル）エチル、２−（２，５ジメチルフェニル）エチル、２−（４−エチルフェニル）エチル、２−（３−エチルフェニル）エチル、１−（４−メチルフェニル）エチル、１−（３−メチルフェニル）エチル、１−（２−メチルフェニル）エチル、２−（４−メチルフェニル）プロピル、２−（２−メチルフェニル）プロピル、２−（４−エチルフェニル）プロピル、２−（２−エチルフェニル）プロピル、２−（２，３−ジメチルフェニル）プロピル、２−（２，５−ジメチルフェニル）プロピル、２−（３，５−ジメチルフェニル）プロピル、２−（２，４−ジメチルフェニル）プロピル、２−（３，４−ジメチルフェニル）プロピル、２−（２，５−ジメチルフェニル）ブチル、４−（１−メチルエチル）フェニルメチル、２−（４−（１，１−ジメチルエチル）フェニル）エチル、２−（４−（１−メチルエチル）フェニル）プロピル、および２−（３−（１−メチルエチル）フェニル）プロピルである。
フェニル基の少なくとも１つの水素が１〜１０の炭素原子を有するアルキルで置き換えられ、このアルキルの水素がフッ素で置き換えられるフェニルアルキルの例は、３−トリフルオロメチルフェニルメチル、２−（４−トリフルオロメチルフェニル）エチル、２−（４−ノナフルオロブチルフェニル）エチル、２−（４−トリデカフルオロヘキシルフェニル）エチル、２−（４−ヘプタデカフルオロオクチルフェニル）エチル、１−（３−トリフルオロメチルフェニル）エチル、１−（４−トリフルオロメチルフェニル）エチル、１−（４−ノナフルオロブチルフェニル）エチル、１−（４−トリデカフルオロヘキシルフェニル）エチル、１−（４−ヘプタデカフルオロオクチルフェニル）エチル、２−（４−ノナフルオロブチルフェニル）プロピル、１−メチル−１−（４−ノナフルオロブチルフェニル）エチル、２−（４−トリデカフルオロヘキシルフェニル）プロピル、１−メチル−１−（４−トリデカフルオロヘキシルフェニル）エチル、２−（４−ヘプタデカフルオロオクチルフェニル）プロピル、および１−メチル−１−（４−ヘプタデカフルオロオクチルフェニル）エチルである。
フェニル基の少なくとも１つの水素が１〜１０の炭素原子を有するアルキルで置き換えられ、このアルキルの−ＣＨ２−が−ＣＨ＝ＣＨ−で置き換えられるフェニルアルキルの例は、２−（４−ビニルフェニル）エチル、１−（４−ビニルフェニル）エチル、および１−（２−（２−プロペニル）フェニル）エチルである。
フェニル基の少なくとも１つの水素が１〜１０の炭素原子を有するアルキルで置き換えられ、このアルキルの−ＣＨ２−が−Ｏ−で置き換えられるフェニルアルキルの例は、４−メトキシフェニルメチル、３−メトキシフェニルメチル、４−エトキシフェニルメチル、２−（４−メトキシフェニル）エチル、３−（４−メトキシフェニル）プロピル、３−（２−メトキシフェニル）プロピル、３−（３，４−ジメトキシフェニル）プロピル、１１−（４−メトキシフェニル）ウンデシル、１−（４−メトキシフェニル）エチル、（３−メトキシメチルフェニル）エチル、および３−（２−ノナデカフルオロデセニルオキシフェニル）プロピルである。
フェニル基の少なくとも１つの水素が１〜１０の炭素原子を有するアルキルで置き換えられ、このアルキルの−ＣＨ２−がシクロアルキレン（および−Ｏ−）で置き換えられるフェニルアルキルの例は、シクロペンチルフェニルメチル、シクロペンチルオキシフェニルメチル、シクロヘキシルフェニルメチル、シクロヘキシルフェニルエチル、シクロヘキシルフェニルプロピル、およびシクロヘキシルオキシフェニルメチルである。
フェニル基の少なくとも１つの水素が１〜１０の炭素原子を有するアルキルで置き換えられ、このアルキルの−ＣＨ２−がフェニレン（および−Ｏ−）で置き換えられるフェニルアルキルの例は、２−（４−フェノキシフェニル）エチル、２−（４−フェノキシフェニル）プロピル、２−（２−フェノキシフェニル）プロピル、４−ビフェニリルメチル、３−ビフェニリルエチル、４−ビフェニリルエチル、４−ビフェニリルプロピル、２−（２−ビフェニリル）プロピル、および２−（４−ビフェニリル）プロピルである。
フェニル基の少なくとも２つの水素が異なる基で置き換えられるフェニルアルキルの例は、３−（２，５−ジメトキシ−３，４，６−トリメチルフェニル）プロピル、３−クロロ−２−メチルフェニルメチル、４−クロロ−２−メチルフェニルメチル、５−クロロ−２−メチルフェニルメチル、６−クロロ−２−メチルフェニルメチル、２−クロロ−４−メチルフェニルメチル、３−クロロ−４−メチルフェニルメチル、２，３−ジクロロ−４−メチルフェニルメチル、２，５−ジクロロ−４−メチルフェニルメチル、３，５−ジクロロ−４−メチルフェニルメチル、２，３，５−トリクロロ−４−メチルフェニルメチル、２，３，５，６−テトラクロロ−４−メチルフェニルメチル、２，３，４，６−テトラクロロ−５−メチルフェニルメチル、２，３，４，５−テトラクロロ−６−メチルフェニルメチル、４−クロロ−３，５−ジメチルフェニルメチル、２−クロロ−３，５−ジメチルフェニルメチル、２，４−ジクロロ−３，５−ジメチルフェニルメチル、２，６−ジクロロ−３，５−ジメチルフェニルメチル、２，４，６−トリクロロ−３，５−ジメチルフェニルメチル、３−ブロモ−２−メチルフェニルメチル、４−ブロモ−２−メチルフェニルメチル、５−ブロモ−２−メチルフェニルメチル、６−ブロモ−２−メチルフェニルメチル、３−ブロモ−４−メチルフェニルメチル、２，３−ジブロモ−４−メチルフェニルメチル、２，３，５−トリブロモ−４−メチルフェニルメチル、２，３，５，６−テトラブロモ−４−メチルフェニルメチル、および１１−（３−クロロ−４−メトキシフェニル）ウンデシルである。
そして、フェニルアルキルにおけるフェニル基の最も好ましい例は、非置換のフェニル基、並びに置換基としてフッ素、１〜４の炭素原子を有するアルキル、ビニルおよびメトキシの少なくとも１つを有するフェニル基である。アルキレン基の−ＣＨ２−が−Ｏ−、−ＣＨ＝ＣＨ−またはシクロアルキレンで置き換えられるフェニルアルキルの例は、３−フェノキシプロピル、１−フェニルビニル、２−フェニルビニル、３−フェニル−２−プロペニル、４−フェニル−４−ペンテニル、１３−フェニル−１２−トリデセニル、フェニルシクロヘキシル、およびフェノキシシクロヘキシルである。
フェニル基の水素がフッ素またはメチルで置き換えられるフェニルアルケニルの例は、４−フルオロフェニルビニル、２，３−ジフルオロフェニルビニル、２，３，４，５，６−ペンタフルオロフェニルビニル、および４−メチルフェニルビニルである。
これらの基のうちＲの好ましい例は、炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、任意の水素がフッ素、１〜４の炭素原子を有するアルキル、ビニルまたはメトキシで置き換えられてもよいフェニル基と炭素原子の数が１〜８であり、そして任意の−ＣＨ２−が−Ｏ−、−ＣＨ＝ＣＨ−またはシクロアルキレンで置き換えられてもよいアルキレン基とで構成されるフェニルアルキルおよびナフチルから選択される基である。そして、Ｒのより好ましい例は、ここに挙げたフェニルの群、フェニルアルキルの群およびナフチルから選択される基である。そして、フェニルまたはフェニルアルキルにおけるフェニル基が複数の置換基を有するときは、それらの置換基は同一の基であってもよいし、異なる基であってもよい。そして、式（１）におけるすべてのＲが、これらの好ましい例から選択される同一の基であることが好ましい。
Ｒの更に好ましい具体例は、フェニル、ハロゲン化フェニル、少なくとも１つのメチルを有するフェニル、メトキシフェニル、ナフチル、フェニルメチル、フェニルエチル、フェニルブチル、２−フェニルプロピル、１−メチル−２−フェニルエチル、ペンタフルオロフェニルプロピル、４−エチルフェニルエチル、３−エチルフェニルエチル、４−（１，１−ジメチルエチル）フェニルエチル、４−ビニルフェニルエチル、１−（４−ビニルフェニル）エチル、４−メトキシフェニルプロピルおよびフェノキシプロピルである。これらの例のうちフェニルが最も好ましい。
次に、式（１）におけるＹについて説明する。Ｙの少なくとも１つは式（２）で示される基から選択される基であり、Ｙの残りは水素である。Ｙの少なくとも２つが式（２）で示される基であるとき、複数のＹは同一の基であってもよく、少なくとも２つの異なる基で構成されてもよい。
2004024741.tif 000007
式（２）において、Ｒ１およびＲ２は独立して式（１）におけるＲと同様に定義される基である。Ｒ１またはＲ２の好ましい例は、メチル、イソプロピル、ｔｅｒｔ−ブチルおよびフェニルである。
式（２）におけるＺは、式（１）におけるＲと同様に定義される基、官能基または官能基を有する基である。Ｒと同様に定義される基のうち、炭素数１〜４５のアルキル、ベンゼン環の任意の水素がハロゲンまたは１〜１０の炭素原子を有するアルキルで置き換えられてもよいフェニルおよびナフチルから選択される基が好ましい。これらの基の好ましい例は、Ｒについて示したものと同じである。
Ｚのより好ましい例は、官能基または官能基を有する基である。官能基の好ましい例は、水素（Ｓｉ原子に直接結合する）、ハロゲン、−ＯＨ、フッ素化アルキル、アルコキシ、カルボキシル、２−オキサプロパンジオイル、−ＣＯＯ−、−ＯＣＯ−、ポリアルキレンオキシ、オキシラニル、３，４−エポキシシクロヘキシル、オキセタニル、オキセタニレン、アルケニル、シクロアルケニル、−ＮＨ２、−ＮＨ−、−ＣＮ、−ＮＣＯ、−ＳＨおよび−ＰＨ２である。
ハロゲン、−ＯＨ、アルコキシ、アルケニルおよびフッ素化アルキルのうちのトリフルオロメチルは、Ｓｉ原子に直接結合してもよいし、後述の２価の基を介してＳｉ原子に結合してもよい。水素、ハロゲン、−ＯＨ、トリフルオロメチル、アルコキシおよびアルケニルを除く他の基は、アルキレン、アルキルシクロアルキレン、アルキルフェニレン、アルキルシクロアルキレンまたはアルキルフェニルアルキレンなどの２価の基を介してＳｉ原子に結合することが好ましい。ハロゲンの例はフッ素、塩素および臭素である。アルケニルの例はビニルおよびアリルである。シクロアルケニルの例はシクロペンタジエニル、シクロヘキセニルおよびノルボルネニルである。
官能基のより好ましい例は、水素（Ｓｉに直接結合する）、ハロゲン、−ＯＨ、カルボキシル、２−オキサプロパンジオイル、オキシラニル、３，４−エポキシシクロヘキシル、オキセタニル、オキセタニレン、アルケニルおよび−ＮＨ２である。ハロゲンを有する基は、ハロゲン化アルキル、ハロゲン化フェニル、ハロゲン化アルキルフェニル、およびＳｉ原子に直接結合するハロゲンである。これらのより好ましい官能基は、更に別の官能基に導くために利用することができ、化合物（１）を重合体の原料とするときにも利用することができる。
次に、Ｚの好ましい例を具体的に示す。
2004024741.tif 000008
これらの式において、ｋは０または１であり、ｍは１〜４の整数であり、ｎは０〜１５の整数である。Ｘはハロゲンであり、ｐは１〜５の整数である。ｑは２または３であり、ｒは２〜２００の整数である。ｔは１〜３の整数である。そして、Ｅは水素または１〜４の炭素原子を有するアルキルである。上記の例において、ベンゼン環への−Ｘ、−ＣＨ２−Ｘ、−ＯＨ、−ＣＯＯＨ、−ＣＦ３および−ＯＣＦ３の結合位置はそれぞれ任意である。好ましいハロゲンはフッ素および塩素である。ｒの好ましい範囲は２〜１００であり、より好ましい範囲は２〜２０である。
次に化合物（１）の製造方法について説明する。化合物（１）は、化合物（３）を用いることによって容易に製造することができる。化合物（３）は、加水分解性の基を３つ有するケイ素化合物を、アルカリ金属水酸化物の存在下、テトラヒドロフラン（以下、ＴＨＦで表記する。）やアルコールのような含酸素有機溶剤中で加水分解し重縮合させることにより、容易にしかも収率よく製造することができる。加水分解性の基を３つ有するケイ素化合物の多くは市販されている。市販されていない化合物は、公知の技術（例えば、ハロゲン化シランとグリニャール試薬との反応等）により合成することができる。そして、化合物（３）を合成するに際し、加水分解性の基を３つ有するケイ素化合物を少なくとも２つ用いれば、式（３）における８個のＲが少なくとも２つの異なる基で構成された化合物（３）が得られる。
2004024741.tif 000009
式（３）において、Ｒは式（１）におけるＲと同じ意味を有し、Ｍは１価のアルカリ金属原子である。アルカリ金属原子の例は、リチウム、カリウム、ナトリウム、セシウムなどであり、ナトリウムが好ましい。
化合物（３）から化合物（１）を製造する方法の１つは、まず化合物（３）に化合物（４）を反応させて化合物（５）とし、これに官能基と不飽和炭化水素基を有する化合物をヒドロシリル化反応させる方法である。
2004024741.tif 000010
式（４）におけるＲ１およびＲ２は、式（２）におけるこれらの記号と同じ意味を有する。式（５）において、Ｔの少なくとも一つは式（４）からＣｌを除いた次に示す基であり、残りのＴは水素である。
2004024741.tif 000011
化合物（４）はクロロシランであるが、他のハロゲン化シランであっても同じように使用できる。化合物（４）は市販品として入手できる。市販されていない化合物（４）は、公知の技術、例えばハロゲン化シランをグリニャール試薬と反応させる方法により容易に得ることができる。入手のし易さを考慮すると、化合物（４）の好ましい例は、ジメチルクロロシラン、ジエチルクロロシラン、メチルエチルクロロシラン、メチルヘキシルクロロシラン、ジイソプロピルクロロシラン、ジｔｅｒｔ−ブチルクロロシラン、ジシクロペンチルクロロシラン、ジシクロヘキシルクロロシラン、ジノルマルオクチルクロロシラン、メチルフェニルクロロシランおよびジフェニルクロロシランである。
化合物（３）と化合物（４）の反応では、有機溶剤を用いることが好ましい。即ち、化合物（３）を有機溶剤に混合し、この混合物に化合物（４）を滴下する。反応終了後、必要に応じて化合物（４）を蒸留により除去したのち、水を加えて、副成したアルカリ金属の塩化物を溶解する。そして有機層を水洗し、脱水剤で乾燥してから、蒸留によりこの有機層から溶剤を除去することにより化合物（５）を得ることが出来る。また、化合物（５）は必要に応じて再結晶させるか、または有機溶剤で不純物を抽出することにより、純度を向上させることができる。
反応時に用いる前記の溶剤は、反応の進行を阻害しないことを条件に選択され、それ以外には特に制限はない。好ましい溶剤は、脂肪族炭化水素（ヘキサン、ヘプタンなど）、芳香族炭化水素（ベンゼン、トルエン、キシレンなど）、エーテル（ジエチルエーテル、ＴＨＦ、１，４−ジオキサンなど）、ハロゲン化炭化水素（塩化メチレン、四塩化炭素など）およびエステル（酢酸エチルなど）である。これらの溶剤は単独で用いても、その複数を組み合わせて用いてもよい。より好ましい溶剤は芳香族炭化水素およびエーテルであり、さらに好ましい溶剤はトルエンおよびＴＨＦである。そして、化合物（４）と容易に反応する不純物（例：水）の含有量が極めて少ない溶剤が好ましい。
溶剤に混合するときの化合物（１）の好ましい割合は、溶剤の重量に基づいて０．０５〜５０重量％である。反応の進行を阻害するほど副成塩の濃度が高くならないようにするためには、この割合が５０重量％以下であることが好ましい。コストに悪影響を与えるほど容積効率を悪くしないためには、この割合が０．０５重量％以上であることが好ましい。そして、より好ましい割合は、１〜１０重量％である。化合物（４）の使用量は、化合物（１）に対してモル比４以上とすること以外に制限はないが、後処理工程を考慮すると、大過剰に用いることは望ましくない。なお、この化合物（１）に対する化合物（４）の使用割合は、Ｔの一部を−Ｈで残す場合にはモル比４より小さくてもよい。また、化合物（４）の反応性が低い場合には、その使用割合がモル比４以上であっても、Ｔの一部が水素である化合物（５）が得られることがある。反応温度は室温でもよく、反応を促進させるために必要に応じて加熱してもよい。反応による発熱または好ましくない反応等を制御する必要がある場合には冷却してもよい。
この反応は、トリエチルアミン等のアミノ基を有する化合物または塩基性を示す有機化合物を添加することによって、容易に促進させることができる。トリエチルアミン等の好ましい添加割合は、トリエチルアミンを用いる場合には、溶剤の重量に基づいて０．００５〜１０重量％であり、より好ましい割合は０．０１〜３重量％である。しかしながら、トリエチルアミン等は反応を容易に進行させることができればよいので、その添加割合に特別な制限はない。
得られた化合物（５）に官能基と不飽和炭化水素基とを有する化合物をヒドロシリル化反応させることにより、化合物（１）を合成することができる。不飽和炭化水素基の例は、２〜３０の炭素原子を有するアルケニル、２〜３０の炭素原子を有するアルキニル、６〜１０の炭素原子を有するアリールアルケニル、および６〜１０の炭素原子を有するアリールアルキニルである。具体的には、ビニル、アリル、イソプロペニル、３−ブテニル、２，４−ペンタジエニル、ブタジエニル、５−ヘキセニル、ウンデセニル、エチニル、プロピニル、ヘキシニル、シクロペンテニル、シクロヘキセニル、３−シクロヘキセニルエチル、５−ビシクロヘプテニル、ノルボルネニル、４−シクロオクテニル、シクロオクタジエニル、スチリル、スチリルエチル、スチリルオキシ、アリルオキシプロピル、１−メトキシビニル、シクロペンテニルオキシ、３−シクロヘキセニルオキシ、アクリロイル、アクリロイルオキシ、メタクリロイル、メタクリロイルオキシなどが挙げられる。
エポキシ基と不飽和炭化水素基とを有する化合物の例は、アリルグリシジルエーテル、２−メチルアリルグリシジルエーテル、ビニルグリシジルエーテル、グリシジルマレエート、グリシジルイタコネート、グリシジルアクリレート、グリシジルメタクリレート、２，６−ジメチル−２，３−エポキシ−７−オクテン、１，２−エポキシ−６−ヘプテン、１，２−エポキシ−３−ブテン、２−シクロヘキセン−１−グリシジルエーテル、シクロヘキセン−４，５−ジグリシジルカルボキシレート、シクロヘキセン−４−グリシジルカルボキシレート、５−ノルボルネン−２−メチル−２−グリシジルカルボキシレート、エンドシス−ビシクロ［２．２．１］−５−ヘプテン−２，３−ジグリシジルジカルボキシレート、１−メチル−４−イソプロペニルシクロヘキセンオキシド、１，４−ジメチル−４−ビニルシクロヘキセンオキシド、４−ビニルシクロヘキセンオキシド、ビニルノルボルネンモノオキシドおよびジシクロペンタジエンモノオキシドである。入手し易さを考慮すると、４−ビニルシクロヘキセンオキシドおよびアリルグリシジルエーテルが好ましい。
−ＯＨと不飽和炭化水素基とを有する化合物の例は、アリルアルコール、３−ブテン−１−オール、３−ブテン−２−オール、エチレングリコールモノビニルエーテル、エチレングリコールモノアリルエーテル、ジエチレングリコールモノアリルエーテル、グリセリンモノアリルエーテル、トリメチロールエタンモノアリルエーテル、トリメチロールプロパンモノアリルエーテル、ポリエチレングリコールモノアリルエーテル、ポリプロピレングリコールモノアリルエーテル、１−ビニルシクロブタノール、２−ビニルシクロブタノール、３−ビニルシクロブタノール、ビニルフェノール、２−アリルフェノール、４−アリルフェノール、４−アリル−２−メトキシフェノール、４−アリル−２，６−ジメトキシフェノール、４−（２−プロペニル）−１，２−ベンゼンジオール、および４−（２，４−ジヒドロキシフェニル）−３−ブテン−２−オンである。これらの化合物の−ＯＨは、エステル化、アセタール化、ケタール化、またはシリルエーテル化によって保護されていてもよい。また入手し易さを考慮すると、これらのうち好ましい化合物は、アリルアルコール、エチレングリコールモノアリルエーテル、グリセリンモノアリルエーテル、トリメチロールプロパンモノアリルエーテル、２−アリルフェノール、および４−アリルフェノールである。
メルカプト基と不飽和炭化水素基とを有する化合物の例は、アリルメルカプタンおよび２−メチル−２−プロペン−１−チオールである。
カルボキシル基と不飽和炭化水素基とを有する化合物の例は、（メタ）アクリル酸、クロトン酸、イソクロトン酸、３−ブテン酸、２−メチル−３−ブテン酸、２，２−ジメチル−３−ブテン酸、２−ｎ−プロピル−３−ペンテン酸、４−ペンテン酸、３−メチル−４−ペンテン酸、２，２−ジメチル−４−ペンテン酸、３，３−ジメチル−４−ペンテン酸、４−ヘキセン酸、５−ヘキセン酸、２，６−ヘプタジエン酸、７−オクテン酸、８−ノネン酸、９−デセン酸、１０−ウンデセン酸、１１−ドデセン酸、プロピオル酸、２−ブチン酸、マレイン酸、フマル酸、アセチレンカルボン酸、２−ビニル安息香酸、３−ビニル安息香酸、４−ビニル安息香酸、および４−アリル−２，３，５，６−テトラフルオロ安息香酸である。なお、（メタ）アクリル酸はアクリル酸とメタクリル酸とを示す。これらの化合物におけるカルボキシル基は、エステル化またはトリアルキルシリル化によって保護されていてもよい。そして、これらのうち好ましい化合物は、入手し易さを考慮すると、（メタ）アクリル酸、４−ペンテン酸、１０−ウンデセン酸および４−ビニル安息香酸である。
２−オキサプロパンジオイル基と不飽和炭化水素基とを有する化合物の例は、アリルこはく酸無水物、イソブチルこはく酸無水物、イソブテニルこはく酸無水物、ビシクロ［２．２．２］オクト−７−エン−２，３，５，６−テトラカルボン酸二無水物、および５−ノルボルネン−２，３−ジカルボン酸無水物である。入手し易さを考慮すると、これらのうち好ましい化合物は、アリルこはく酸および５−ノルボルネン−２，３−ジカルボン酸無水物である。
パーフルオロアルキル基と不飽和炭化水素基とを有する化合物の例は、Ｃ２Ｆ５ＣＨ＝ＣＨ２、ｎ−Ｃ４Ｆ９ＣＨ＝ＣＨ２、ｎ−Ｃ６Ｆ１３ＣＨ＝ＣＨ２、ｎ−Ｃ８Ｆ１７ＣＨ＝ＣＨ２、ｎ−Ｃ１０Ｆ２１ＣＨ＝ＣＨ２、ｎ−Ｃ１２Ｆ２５ＣＨ＝ＣＨ２、ｎ−Ｃ１４Ｆ２９ＣＨ＝ＣＨ２、ｎ−Ｃ６Ｆ１３ＣＨ２ＣＨ２ＣＨ＝ＣＨ２、ペンタフルオロプロピルメタクリレート、テトラフルオロプロピルメタクリレート、ヘプタフルオロブチルメタクリレート、オクタフルオロペンチルメタクリレート、およびヘキサデカフルオロノニルメタクリレートである。
（メタ）アクリロイル基と不飽和炭化水素基とを有する化合物の例は、アリル（メタ）アクリレート、２−ブテニル（メタ）アクリレート、３−メチル−３−ブテニル（メタ）アクリレート、３−メチル−２−ブテニル（メタ）アクリレート、シクロヘキセニルメチル（メタ）アクリレート、２−メチル−２−プロペニル（メタ）アクリレート、３−ヘプテニル（メタ）アクリレート、４−ヘキセニル（メタ）アクリレート、およびメタクリル酸２−ヒドロキシエチルとビニルシクロヘキセンモノエポキシドとの１：１の付加物である。なお、（メタ）アクリロイルはアクリロイルまたはメタクリロイルを示す。（メタ）アクリレートはアクリレートまたはメタクリレートを示す。このようなアクリル系化合物は、例えば（メタ）アクリル酸クロライドとアルケニルアルコールとの反応、（メタ）アクリル酸アルキルとアルケニルアルコールとのエステル交換反応、イソシアネート基含有アクリル系モノマーとアルケニルアルコールとの付加反応などによって合成することができる。
シアノ基と不飽和炭化水素基とを有する化合物の例は、アクリロニトリル、アリルシアニド、メタクリロニトリル、クロトノニトリル、３−メチルクロトノニトリル、エチルアクリロニトリル、２−ブテンニトリル、２−メチル−３−ブテンニトリル、４−メチル−３−ペンテンニトリル、および５−ヘキセンニトリルである。そして、これらのうち好ましい化合物は、入手し易さを考慮するとアクリロニトリル、アリルシアニドおよびメタクリロニトリルである。
イソシアナート基と不飽和炭化水素基とを有する化合物の例は、ビニルイソシアナート、アリルイソシアナート、３−イソシアナート−２−メチル−１−プロペン、メタクリロイルイソシアナート、イソシアナートエチルメタクリレート、ビニルベンジルイソシアナート、３−イソシアナート−１−ブテン、３−イソシアナート−３−メチル−１−ブテン、４−イソシアナート−２−メチル−１−ブテン、４−イソシアナート−３，３−ジメチル−１−ブテン、４−イソシアナート−４−メチル−１−ペンテン、および５−イソシアナート−１−ペンテンである。入手し易さを考慮すると、これらのうちの好ましい化合物は、ビニルイソシアナート、アリルイソシアナートおよびメタクリロイルイソシアナートである。
アルキレンオキシと不飽和炭化水素基を有する化合物は、日本油脂株式会社等によって一般に市販されている。例えば、ポリエチレングリコールモノアリルエーテルの例は、ＰＫＡ−５００１、ＰＫＡ−５００２、ＰＫＡ−５００３、ＰＫＡ−５００４、およびＰＫＡ−５００５である。メトキシポリエチレングリコールアリルエーテルの例は、ＰＫＡ−５００６、ＰＫＡ−５００７、ＰＫＡ−５００８、ＰＫＡ−５００９、およびＰＫＡ−５０１０である。ポリプロピレングリコールモノアリルエーテルの例は、ＰＫＡ−５０１４である。ポリエチレングリコール−ポリプロピレングリコールアリルエーテルの例は、ＰＫＡ−５０１１、ＰＫＡ−５０１２、およびＰＫＡ−５０１３である。市販品がない場合は、ポリアルキレングリコールまたはそのモノエーテル化合物に水素化ナトリウムを反応させてナトリウムアルコラートとし、次いでこれにアリルブロマイドを作用させることにより、アルキレンオキシ基を有するアリルエーテルを得ることができる。
上記の官能基と不飽和炭化水素基とを有する化合物から１つを選んで化合物（５）にヒドロシリル化反応させれば、同一の官能基を有する化合物（１）が得られる。少なくとも２つの異なる官能基を有する化合物（１）を合成するには、官能基と不飽和炭化水素基とを有する化合物を少なくとも２つ用いて化合物（５）と反応させればよい。官能基を有する基であるＺとＲであるＺが混在している化合物（１）を得るためには、官能基と不飽和炭化水素基と有する化合物と、官能基を持たないＲと不飽和炭化水素基とを有する化合物との混合物を、この化合物（５）に反応させればよい。その際には、それらを混合物として１度に反応させるか、または１つずつ逐次的に反応させる。逐次的に反応させるときには、官能基の反応性が邪魔になる場合があるが、そのときにはトリメチルシリルなどの保護基を用いてあらかじめ官能基を保護すればよい。
化合物（１）における官能基の数を１〜３にしたいとき、化合物（３）に対してモル比１〜３の化合物（４）を反応させると、官能基としてＳｉ−Ｈ基とＳｉ−ＯＨ基とを有する化合物（５）が得られる。従って、この方法は１種類の官能基のみを１〜３個有する化合物（１）を得る目的のためには都合が悪い。この目的を達成するためには、式（４）で表される化合物と式（４）においてＨの替わりにＲが結合している化合物を混合して化合物（３）に反応させればよい。もう１つの方法は、化合物（４）をＳｉ−ＯＨ基が残らないように化合物（３）に反応させる方法である。この場合は４つのＳｉ−Ｈ基を有する化合物（５）が得られるので、官能基と不飽和炭化水素基とを有する化合物と官能基を持たず不飽和炭化水素基のみを有する化合物との混合物を、この化合物（５）に反応させればよい。
ヒドロシリル化反応に用いる溶剤は、反応の進行を阻害しないことを条件に選択され、その他には特に制限はない。好ましい溶剤の例は、化合物（３）と化合物（４）との反応の際に用いられる溶剤の例と同じであり、それらを単独で使用しても、２つ以上を組合わせて使用してもよい。より好ましい溶剤は芳香族炭化水素類であり、その中でもトルエンが最も好ましい。
化合物（５）に官能基と不飽和炭化水素基とを有する化合物を反応させるとき、溶剤に対する化合物（５）の好ましい割合は、溶剤の重量に基づいて０．０５〜８０重量％である。より好ましい割合は３０〜７０重量％である。化合物（５）に対する官能基と不飽和炭化水素基とを有する化合物の使用割合は、目的によって異なる。４個のＳｉ−Ｈ基のすべてに反応させる場合には、収率を高めるために好ましい割合は、化合物（５）に対してモル比４以上である。異なる官能基を導入する場合、または官能基と不飽和炭化水素基とを有する化合物と官能基を持たずＲと不飽和炭化水素基とを有する化合物との混合物を化合物（５）に反応させる場合でも、Ｓｉ−Ｈ基を残さないようにするには、その合計使用量の割合をモル比４以上にしなければならない。そして、一部のＳｉ−Ｈ基を残すときには、不飽和炭化水素基を有する化合物の合計の使用割合を、化合物（５）に対してモル比４より小さくすればよい。化合物（５）におけるＳｉ−Ｈ基が４個に満たない場合には、その個数に合わせて上記と同様に配慮すればよい。
反応温度は室温でもよい。反応を促進させるために必要に応じて加熱してもよい。反応による発熱または好ましくない反応等を制御するために必要であれば、冷却してもよい。必要であれば、ヒドロシリル化触媒を添加することによって、反応をより容易に進行させることができる。好ましいヒドロシリル化触媒の例は、カールステッド（Ｋａｒｓｔｅｄｔ）触媒、スパイヤー（Ｓｐｉｅｒ）触媒、ウィルキンソン触媒（Ｗｉｌｋｉｎｓｏｎ）などであり、これらは一般的によく知られた触媒である。
これらのヒドロシリル化触媒は、反応性が高いので少量添加すれば十分反応を進めることができる。通常、含有する遷移金属がヒドロシリル基に対して１０−９〜１モル％となる範囲で使用すればよい。好ましい添加量は１０−７〜１０−３モル％である。反応を進行させ、容認できる時間内で終了させるために必要な触媒添加量は、含有遷移金属がヒドロシリル基に対して１０−９モル％以上となる量である。製造コストを低く抑えることを考慮すると、添加触媒量を含有遷移金属がヒドロシリル基に対して１モル％以下となる量にする必要がある。
化合物（３）を用いて化合物（１）を製造する別の方法は、化合物（３）と化合物（６）とを反応させる方法である。化合物（６）には、市販されているものがある。市販されていない場合でも、ハロゲン化シランをグリニャール試薬と反応させる方法やハロゲン化ヒドロシランと官能基を有する不飽和炭化水素類をヒドロシリル化反応を行う等の公知技術により、化合物（６）を合成することができる。
2004024741.tif 000012
化合物（６）が市販品として入手可能の場合にはこの方法も有効である。
この反応は、基本的には、化合物（３）と化合物（４）の反応と全く同じようにして実施することができる。化合物（６）の好ましい使用量も、反応の収率を高めるためには、化合物（３）に対してモル比４以上である。化合物（３）に対して１つの化合物（６）を反応させれば、同一の官能基を有する化合物（１）が得られる。少なくとも２つの異なる官能基を有する化合物（１）を合成するには、少なくとも２つの化合物（６）を反応させればよい。官能基を有する基であるＺとＲであるＺが混在している化合物（１）を得るためには、化合物（６）と式（６）においてＺがＲである化合物との混合物を反応させればよい。このとき、化合物（６）の反応性の違いを考慮して、それらを混合物として１度に反応させるか、または１つずつ逐次的に反応させる。逐次的に反応させるときには、官能基の反応性が邪魔になる場合があるが、そのときにはトリメチルシリルなどの保護基を用いてあらかじめ官能基を保護すればよい。少なくとも２つ化合物（６）を用いる場合には、その合計使用景を化合物（３）に対してモル比４以上とする。このモル比が４より小さいとき、または化合物（６）の反応性が低いときは、Ｙの一部が水素の化合物（１）が得られる。
化合物（６）の例は、アセトキシエチルジメチルクロロシラン、３−アセトキシプロピルジメチルクロロシラン、３−（トリメチルシロキシ）プロピルジメチルクロロシラン、１０−（カルボメトキシ）デシルジメチルクロロシラン、クロロメチルジメチルクロロシラン、クロロメチルメチルクロロシラン、ジクロロメチルジメチルクロロシラン、ビス（クロロメチル）メチルクロロシラン、ブロモメチルジメチルクロロシラン、３−クロロプロピルジメチルクロロシラン、４−クロロブチルジメチルクロロシラン、１１−ブロモウンデシルジメチルクロロシラン、（（クロロメチル）フェニルエチル）ジメチルクロロシラン、３−シアノプロピルジメチルクロロシラン、３−シアノプロピルジイソプロピルクロロシラン、ビニルジメチルクロロシラン、アリルジメチルシラン、５−ヘキセニルジメチルクロロシラン、７−オクテニルジメチルクロロシラン、１０−ウンデセニルジメチルクロロシラン、ビニルフェニルメチルクロロシラン、ビニルジフェニルクロロシラン、フェニルエチニルジイソプロピルクロロシラン、トリビニルクロロシラン、メタ−アリルフェニルプロピルジメチルクロロシラン、［２−（３−シクロヘキセニル）エチル］ジメチルクロロシラン、５−ノルボルネン−２−イル（エチル）ジメチルクロロシラン、３−イソシアナートプロピルジメチルクロロシラン、３−メタクリロキシプロピルジメチルクロロシラン、（３，３，３−トリフルオロプロピル）ジメチルクロロシラン、３，５−ビス（トリフルオロメチル）フェニルジメチルクロロシラン、ペンタフルオロフェニルジメチルクロロシラン、ペンタフルオロフェニルプロピルジメチルクロロシラン、１Ｈ，１Ｈ，２Ｈ，２Ｈ−パーフルオロデシルジメチルクロロシラン、および１Ｈ，１Ｈ，２Ｈ，２Ｈ−パーフルオロオクチルジメチルクロロシランである。
化合物（１）の官能基が付加重合性または縮重合性の基であるとき、化合物（１）を重合体にすることができる。採用できる重合方法は、ラジカル重合法、アニオン重合法、カチオン重合法、メタルイニシエーティッド重合法、縮重合法などの一般的な方法である。このとき他のモノマーと共重合させてもよい。共重合体においては、化合物（１）を示唆する構成単位の配置形態は、ランダム、ブロック、交互などのいずれであってもよい。他のポリマーに化合物（１）をグラフト重合させることもできる。重合性の基の例は、アルケニル、−ＯＨ、カルボキシル、２−オキサプロパンジオイル、オキシラニル、３，４−エポキシシクロヘキシル、オキセタニル、オキセタニレンおよびアミノである。
【発明を実施するための最良の形態】  以下、実施例により本発明を詳細に説明するが、本発明はこれらの実施例に制限されない。実施例における化学式では、Ｐｈはフェニルであり、Ｍｅはメチルであり、ＴＭＳはトリメチルシリルであり、Ａｃはアセチルである。なお、実施例における平均分子量は、ＴＨＦを溶離液とするゲルパーミエーションクロマトグラフィー（ＧＰＣ）によってを測定し、標準ポリスチレンを用いて作製した校正曲線から算出した値であり、未補正である。すべての核磁気共鳴スペクトルは、重クロロホルムを溶媒、テトラメチルシランを内部標準物質として「ＪＥＯＬＧＳＸ−４００」を用いて測定した。赤外線吸収スペクトル分析（ＩＲ）は「ＪＡＳＣＯ  ＦＴ／ＩＲ−７０００」を用いて測定した。
【実施例１】＜化合物（３−１）の合成＞
還流冷却器、温度計、撹拌装置を備えた内容積５０リットルの反応容器に、フェニルトリメトキシシラン（６．５４ｋｇ）、２−プロピルアルコール（２６．３リットル）、純水（０．６６ｋｇ）、および水酸化ナトリウム（０．８８ｋｇ）を仕込み、乾燥窒素でシールした。撹拌しながら加熱し、還流状態で５時間反応させた。反応終了後室温で１５時間放置し、得られた反応混合物からデカンテーションによって上澄み液を除去した。得られた残渣から、孔径０．１μｍのメンブランフィルターを備えた加圧濾過器を用いて白色固体を分離し、この白色固体を２−プロピルアルコール（９．８７ｋｇ）で１回洗浄した。この物質をポリテトラフルオロエチレンシートで内張したステンレス製トレーに移し、減圧乾燥機を用いて、庫内温度８０℃、圧力６．７×１０−４ＭＰａで２４時間乾燥して、白色粉末状の固体２．２２ｋｇを得た。
【実施例２】＜化合物（３−１）の構造確認＞
滴下漏斗、還流冷却器、温度計を備えた内容積５０ｍｌの反応容器に、上記の白色粉末状の固体（１．２ｇ）、ＴＨＦ（１０ｇ）、およびトリエチルアミン（１．６ｇ）を仕込み、乾燥窒素にてシールした。マグネチックスターラーによる撹拌下で、溶液温度を１５℃〜２０℃に保ちながらクロロトリメチルシラン（２．２ｇ）を約１分間で滴下漏斗から滴下した。滴下終了後、１５℃で３．５時間撹拌を続けた。その後、脱イオン水（１０ｇ）を加えて、副成した塩化ナトリウムを溶解、未反応のクロロトリメチルシランを加水分解した。このようにして得られた反応混合物は有機層と水層に分液漏斗で分離した。得られた有機層は脱イオン水を用いて洗浄し、洗浄液のｐＨが中性になるまで水洗を繰り返した。そして有機層を、無水硫酸マグネシウムで乾燥、減圧濃縮して、１．２ｇの白色固形物を得た。
得られた白色固形物を、ＧＰＣ、１Ｈ−ＮＭＲ、および２９Ｓｉ−ＮＭＲによって分析し、構造解析を行った。ＧＰＣチャートから、白色固形物が単分散性を示し、ポリスチレン換算での数平均分子量が９７０、重量平均分子量が９９０であることが確認された。１Ｈ−ＮＭＲ分析の結果、フェニル基とトリメチルシリル基が８：４の積分比で存在することが確認された。２９Ｓｉ−ＮＭＲ分析結果から、フェニルを有するＴ構造を示唆するシグナルが−７６．１２ｐｐｍと−７８．９５ｐｐｍに１：１の積分比で２本、トリメチルシリル基を示唆するシグナルが１０．６２ｐｐｍに１本存在することが確認された。Ｔ構造は、ケイ素原子が３個の酸素原子と結合している構造である。以上の分析結果は式（ａ）の構造を支持していた。従って、トリメチルシリル化される前の化合物は、式（３−１）で示される化学構造を有すると判断される。
2004024741.tif 000013
【実施例３】＜ヒドロシリル基を有するシルセスキオキサン誘導体の合成＞
滴下漏斗、温度計、および還流冷却器を備えた内容積１０００ミリリットルの反応容器に、実施例１で得られた化合物（３〜１）（６９ｇ）、およびトルエン（５２０ｇ）を仕込み、乾燥窒素にてシールした。マグネチックスターラーによる撹拌下で、溶液温度を２３〜３８℃に保ちながら、クロロジメチルシラン（８０ｇ）を約１１分間で滴下漏斗から滴下した。滴下終了後、撹拌しながらオイルバスで加熱し、還流状態で３時間反応した。反応終了後、反応液温度が５０℃以下になるまで冷却した。次いで単蒸留で未反応のクロロジメチルシランを除去したのち、反応液の液量が約１／２になるまで濃縮を行なった。そして反応液温度が５０℃以下になるまで冷却した後、脱イオン水（１５０ｇ）を滴下漏斗から滴下した。滴下終了後１０分間撹拌したのち分液漏斗で有機層と水層を分離した。有機層は１回あたり１００ｍｌの脱イオン水で２回洗浄した。得られた有機層は無水硫酸マグネシウムで乾燥した後、濾過、減圧濃縮して白色固体７１ｇを得た。この白色固体をノルマルヘプタン（３５５ｍｌ）で１回抽出し不純物を除去したのち、濾過、減圧乾燥して、白色粉末状固体５５ｇを得た。
得られた白色粉末状固体は、ＫＢｒ錠剤法によるＩＲ分析の結果、２１４２ｃｍ−１にＳｉ−Ｈの伸縮に基づく吸収を確認した。２９Ｓｉ−ＮＭＲ分析の結果、−３．８１ｐｐｍにジメチルシリル基のシグナルを確認した。１Ｈ−ＮＭＲ分析の結果、Ｐｈ基、ＳｉＨ基、Ｍｅ基に基づく積分比がそれぞれ４０：４：２４であることを確認した。ＧＰＣ分析の結果、数平均分子量は９３０、重量平均分子量は９８０であった。以上のデータは、白色粉末状固体が式（７）で示される化学構造を有する化合物であることを示唆している。
2004024741.tif 000014
【実施例４】＜グリシジル基を有するシルセスキオキサン誘導体の製造＞
温度計、滴下漏斗、および還流冷却器を備えた内容積５０ミリリットルの反応容器に、実施例３で得られた化合物（７）（２．０ｇ）、アリルグリシジルエーテル（１．４ｇ）、およびトルエン（３．４ｇ）を仕込み、乾燥窒素でシールした。マグネチックスターラーで攪拌しながら、反応液温度が７０℃になるように加熱した。そしてマイクロシリンジでカルステッド触媒（２．０μｌ）を添加したのち、１時間撹拌を継続した。そして反応液をサンプリングしＩＲ分析を行なった結果、Ｓｉ−Ｈ基を示唆する２１３８ｃｍ−１の吸収が消失していることを確認した。次いで、反応液は減圧濃縮して粘稠な液体２．５ｇを得た。
得られた粘稠な液体について、２９Ｓｉ−ＮＭＲ分析を行なった結果、グリシドキシプロピルジメチルシリル基に相当する１１．４２ｐｐｍのシグナルを確認した。ＧＰＣ分析の結果、数平均分子量は１１００、重量平均分子量は１１７０であった。以上のデータは、粘稠な液体が式（８）で示される化学構造を有する化合物であることを示唆している。
2004024741.tif 000015
【実施例５】＜ヒドロキシル基を有するシルセスキオキサン誘導体の製造＞
実施例４で用いたものと同じ反応容器に、化合物（７）（５．２ｇ）、２−アリルオキシエタノール（６．６ｇ）、およびトルエン（５．２ｇ）を仕込み、乾燥窒素でシールした。マグネチックスターラーで攪拌しながら、反応液温度が４２℃になるように加熱した。そしてマイクロシリンジを用いてカルステッド触媒（３３μｌ）を添加したのち、反応液温度を６０℃に加熱して２時間撹拌を継続した。そして、反応液をサンプリングしＩＲ分析を行なった結果、Ｓｉ−Ｈ基を示唆する２１３８ｃｍ−１の吸収が消失していることを確認した。ついで反応液を減圧濃縮したのち残渣を酢酸エチル（２８ｇ）で２０重量％に希釈した。そして粉末活性炭（０．４ｇ）を加え１．５時間攪拌を継続した。そして活性炭を濾過により除去したのち減圧濃縮を行い粘稠で透明の液体６．６ｇを得た。
得られた粘稠な液体について、液膜法によりＩＲ分析を行なった結果、３４５０ｃｍ−１にヒドロキシル基のＯ−Ｈ伸縮振動による吸収を確認した。２９Ｓｉ−ＮＭＲ分析を行なった結果、（３−（２−ヒドロキシエチルオキシ）プロピル）ジメチルシリル基に相当する１１．４２ｐｐｍのピークを確認した。ＧＰＣ分析を行なった結果、数平均分子量は１１８０、重量平均分子量は１２３０であった。以上のデータは、粘稠な液体が式（９）で示される化学構造を有する化合物であることを示唆している。
2004024741.tif 000016
【実施例６】＜アセトキシ基を有するシルセスキオキサン誘導体の製造＞
実施例４で用いたものと同じ反応容器に、化合物（７）（１０．４ｇ）、２−アリルオキシエタノールと塩化アセチルから調製した酢酸２−アリルオキシエチルエステル（６．９ｇ）、およびトルエン（１７．３ｇ）を仕込み、乾燥窒素でシールした。マグネチックスターラーで攪拌しながら、反応液温度が５６℃になるように加熱した。そしてマイクロシリンジを用いてカルステッド触媒（１０μｌ）を添加したのち、反応液温度を８０℃にして４時間撹拌を継続した。そして、反応液をサンプリングしＩＲ分析を行なった結果、Ｓｉ−Ｈ基を示唆する２１３８ｃｍ−１の吸収が消失していることを確認した。ついで反応液を減圧濃縮行い粘稠の液体１５．３ｇを得た。
得られた粘稠な液体について、液膜法によりＩＲ分析を行なった結果、１７３９ｃｍ−１にＣ＝Ｏ伸縮に基づく吸収を確認した。２９Ｓｉ−ＮＭＲ分析を行なった結果、（３−（２−アセトキシエトキシ）プロピル）ジメチルシリル基に相当する１１．４１ｐｐｍのシグナルを確認した。１３Ｃ−ＮＭＲ分析を行なった結果、１７０．８３ｐｐｍにＣ＝Ｏ基に由来するシグナルを確認した。ＧＰＣ分析を行なった結果、数平均分子量は１４６０、重量平均分子量は１５１０であった。以上のデータは、粘稠な液体が式（１０）で示される化学構造を有する化合物であることを示唆している。
2004024741.tif 000017
【実施例７】＜カルボキシル基を有するシルセスキオキサン誘導体の製造＞
実施例４で用いたものと同じ反応容器に、化合物（７）（５．２ｇ）、４−ペンテン酸トリメチルシリルエステル（３．０ｇ）、およびトルエン（７．５ｇ）を仕込み、乾燥窒素でシールした。マグネチックスターラーで攪拌しながら、反応液温度が８０℃になるように加熱した。そしてマイクロシリンジでカルステッド触媒（４．０μｌ）を添加したのち１時間撹拌を継続した。そして、反応液をサンプリングしてＩＲ分析を行なった結果、Ｓｉ−Ｈ基を示唆する２１３８ｃｍ−１の吸収が消失していることを確認した。そして減圧濃縮を行い、粘稠な液体７．７ｇを得た。得られた粘稠な液体にメチルアルコール（６．１ｇ）を添加し、マグネチックスターラーを用いて溶液温度２７℃で４時間撹拌を継続した。ついで、この溶液に粉末活性炭（０．２３ｇ）を添加して１時間撹拌を継続した。活性炭を濾過により除去したのち減圧濃縮を行い、白色固体６．２ｇを得た。
得られた白色固体について、１３Ｃ−ＮＭＲ分析を行った結果、１８０．４４ｐｐｍにカルボキシル基を示唆するピークを確認した。ＧＰＣ分析を行なった結果、数平均分子量は１４９０、重量平均分子量は１５５０であった。以上のデータは、白色固体が式（１１）で示される化学構造を有する化合物であることを示唆している。
2004024741.tif 000018
【実施例８】＜メタクリルオキシ基含有シルセスキオキサン誘導体の製造＞
実施例４で用いたものと同じ反応容器に、実施例１で製造した化合物（３−１）（１．２ｇ）、ＴＨＦ（２０ｇ）、およびトリエチルアミン（８．１ｇ）を仕込み、乾燥窒素にてシールした。マグネチックスターラーで撹拌しながら、反応液温度を５〜１０℃に保ちながらメタクリロキシプロピルジメチルクロロシラン（１８ｇ）を約１１分間で滴下漏斗から滴下したのち、５時間撹拌を継続した。反応終了後、脱イオン水（１０ｇ）を滴下漏斗から滴下したのち、有機層と水層を分液漏斗で分離した。有機層は脱イオン水で繰り返し水洗して中性とした。このようにして得られた有機層は無水硫酸マグネシウムで乾燥した後、減圧濃縮して粘稠な液体１５ｇを得た。そして、この粘稠な液体はノルマルヘキサン−酢酸エチル混合溶剤（容量比５：１）を用いて、シリカゲルカラムクロマトグラフィーにより精製し、白色固体１．５ｇを得た。
得られた白色固体について、ＫＢｒ錠剤法によりＩＲ分析を行なった結果、１７１８ｃｍ−１にＣ＝Ｏ伸縮に基づく吸収を確認した。２９Ｓｉ−ＮＭＲ分析を行なった結果、１１．０２ｐｐｍに３−メタクリロキシプロピルジメチルシリル基を示唆するピークを確認した。ＧＰＣ分析を行なった結果、数平均分子量は１１８０、重量平均分子量は１２１０であった。以上のデータは、白色固体が式（１２）で示される化学構造を有する化合物であることを示唆している。
2004024741.tif 000019
【実施例９】＜３−クロロプロピル基含有シルセスキオキサン誘導体の製造＞
実施例４で用いたものと同じ反応容器に、化合物（３−１）（５．８ｇ）、ＴＨＦ（５０ｇ）、トリエチルアミン（５．０ｇ）を仕込み乾燥窒素にてシールした。マグネチックスターラーで撹拌しながら、反応液温度を２８〜４１℃に保ちながら３−クロロプロピルジメチルクロロシラン（１０．３ｇ）を約３分間で滴下漏斗から滴下したのち、４時間撹拌を継続した。次いで脱イオン水（３０ｇ）をゆっくりと滴下した。反応終了後、有機層と水層を分液漏斗で分離した。そして有機層を０．１規定の塩酸水溶液で１回洗浄したのち、脱イオン水で３回水洗した。得られた有機層は無水硫酸マグネシウムで乾燥した後、減圧濃縮して８．０ｇの粘稠な液体を得た。この粘稠な液体はメチルアルコール（１２０ｇ）で再結晶を行い、白色固体４．２ｇを得た。
得られた白色固体について、ＫＢｒ錠剤法によりＩＲ分析を行なった結果、７８７ｃｍ−１にＣ−Ｃｌ基の伸縮に基づく吸収を確認した。１Ｈ−ＮＭＲ分析を行なった結果、３．０ｐｐｍに−ＣＨ２Ｃｌ基に由来のトリプレットに分裂したシグナルを確認した。１３Ｃ−ＮＭＲ分析を行なった結果、４７．３６ｐｐｍに−ＣＨ２Ｃｌ基に由来のシグナルを確認した。２９Ｓｉ−ＮＭＲ分析を行なった結果、１０．８４ｐｐｍに３−クロロプロピルジメチルシリル基のシグナルを確認した。ＧＰＣ分析を行なった結果、数平均分子量が１１３０、重量平均分子量が１１４０であった。以上のデータは、白色固体が式（１３）で示される化学構造を有する化合物であることを示唆している。
2004024741.tif 000020
【産業上の利用可能性】  本発明により、式（１）で示される新規なシルセスキオキサン誘導体およびこれを短時間で高収率に製造する方法が提供される。本発明のシルセスキオキサン誘導体は、一般的な有機重合体との相溶性の改善が期待され、更に官能基を有する場合には、一般的な有機重合体のための反応性改質剤として極めて利用価値の高いものである。
【国際調査報告】
2004024741.tif 000025
2004024741.tif 000026